(57)【要約】  青色輝度の向上および斜め方向の反射防止機能を高めた有機ＥＬ表示装置の提供を課題とする。視認側から、偏光子、位相差層、円偏光分離層および発光素子を有し、位相差層の面内レタデーションＲｅ（５５０）が１００〜１６０ｎｍで、円偏光分離層が４２５〜４７５ｎｍの範囲を選択反射中心波長とするコレステリック液晶層で、偏光子と発光素子との間に配置される部材の厚さ方向のレタデーションＲｔｈ（５５０）の和が−５０〜５０ｎｍであることにより、課題を解決する。
2018147184.tif 000002
【特許請求の範囲】
【請求項１】
視認側から、少なくとも、偏光子、位相差層、円偏光分離層および有機エレクトロルミネセンス発光素子が、この順に配置され、
前記位相差層の面内レタデーションＲｅ（５５０）が１００〜１６０ｎｍであり、前記円偏光分離層が、４２５〜４７５ｎｍの範囲を選択反射中心波長とするコレステリック液晶層であり、さらに前記偏光子と有機エレクトロルミネセンス発光素子との間に配置される光学的な機能を有する部材の厚さ方向のレタデーションＲｔｈ（５５０）の和が−５０〜５０ｎｍである、有機エレクトロルミネセンス表示装置。
【請求項２】
前記コレステリック液晶層の螺旋の巻き数が４〜８である、請求項１に記載の有機エレクトロルミネセンス表示装置。
【請求項３】
前記偏光子と有機エレクトロルミネセンス発光素子との間に、さらに、Ｃプレートが配置され、
前記コレステリック液晶層の螺旋の巻き数が６〜８である、請求項１または２に記載の有機エレクトロルミネセンス表示装置。
【請求項４】
前記位相差層が、Ａプレートであり、
前記コレステリック液晶層の螺旋の巻き数が４または５である、請求項１または２に記載の有機エレクトロルミネセンス表示装置。
【請求項５】
前記位相差層が、Ｂプレートであり、
前記コレステリック液晶層の螺旋の巻き数が６〜８である、請求項１または２に記載の有機エレクトロルミネセンス表示装置。
【請求項６】
前記位相差層が逆波長分散性を示す、請求項１〜５のいずれか１項に記載の有機エレクトロルミネセンス表示装置。
【請求項７】
前記円偏光分離層が円盤状液晶化合物からなるコレステリック液晶層である、請求項１〜６のいずれか１項に記載の有機エレクトロルミネセンス表示装置。
【請求項８】
前記円偏光分離層が棒状液晶化合物からなるコレステリック液晶層である、請求項１〜６のいずれか１項に記載の有機エレクトロルミネセンス表示装置。
【発明の詳細な説明】
【技術分野】
【０００１】
本発明は、有機エレクトロルミネセンス表示装置に関する。
【背景技術】
【０００２】
近年、液晶ディスプレイに代わる表示装置として、有機エレクトロルミネセンス（有機ＥＬ（Electro Luminescence）（ＯＬＥＤ（Organic Light Emitting Diode））の開発が加速され、すでに６０インチクラスの大型ディスプレイも登場し始めている。【０００３】
従来の有機ＥＬ表示装置は、各色を発光するために必要なエネルギーに差があることから、一般的に、緑または赤の発光素子に比べて、青色発光素子の劣化が早い。そのため、青色発光素子の寿命を考慮し、発光量を抑えるなどの施策がなされており、本来有する素子の性能を十分に発揮できていない。【０００４】
また、有機ＥＬ基板表面は反射率が高いため、特に明環境では外光を反射してしまい、コントラストを悪化させてしまうため、偏光子とλ／４板からなる反射防止フィルムが配置されている。しかし、有機ＥＬ素子の発光した光がその偏光子で吸収され、性能を十分に発揮できていなかった。【０００５】
この問題の改善のため、コレステリック液晶相を固定してなるコレステリック液晶層を反射防止フィルムと有機ＥＬ基板との間に配置することが知られている（特許文献１）。ただし、この構成では、反射防止の効果は低下し、また詳細は後述するが、斜め方向の反射防止効果も低下する。【０００６】
また、斜め方向の反射を防止する位相差フィルムに関しては、たとえば特許文献２の構成が知られているが、コレステリック液晶層との併用についての記載はない。
【先行技術文献】
【特許文献】
【０００７】
【特許文献１】特許第４０１１２９２号公報
【特許文献２】特許第５９６５６７５号公報
【発明の概要】
【発明が解決しようとする課題】
【０００８】
本発明は、青色輝度の向上、および斜め方向の反射防止機能を高めた有機ＥＬ表示装置を提供することを目的とする。
【課題を解決するための手段】
【０００９】
この課題を解決するための手段は、以下の通りである。
［１］  視認側から、少なくとも、偏光子、位相差層、円偏光分離層および有機エレクトロルミネセンス発光素子が、この順に配置され、
位相差層の面内レタデーションＲｅ（５５０）が１００〜１６０ｎｍであり、円偏光分離層が、４２５〜４７５ｎｍの範囲を選択反射中心波長とするコレステリック液晶層であり、さらに偏光子と有機エレクトロルミネセンス発光素子との間に配置される光学的な機能を有する部材の厚さ方向のレタデーションＲｔｈ（５５０）の和が−５０〜５０ｎｍである、有機エレクトロルミネセンス表示装置。
［２］  コレステリック液晶層の螺旋の巻き数が４〜８である、［１］に記載の有機エレクトロルミネセンス表示装置。
［３］  偏光子と有機エレクトロルミネセンス発光素子との間に、さらに、Ｃプレートが配置され、コレステリック液晶層の螺旋の巻き数が６〜８である、［１］または［２］に記載の有機エレクトロルミネセンス表示装置。
［４］  位相差層が、Ａプレートであり、コレステリック液晶層の螺旋の巻き数が４または５である、［１］または［２］に記載の有機エレクトロルミネセンス表示装置。
［５］  位相差層が、Ｂプレートであり、コレステリック液晶層の螺旋の巻き数が６〜８である、［１］または［２］に記載の有機エレクトロルミネセンス表示装置。
［６］  位相差層が逆波長分散性を示す、［１］〜［５］のいずれかに記載の有機エレクトロルミネセンス表示装置。
［７］  円偏光分離層が円盤状液晶化合物からなるコレステリック液晶層である、［１］〜［６］のいずれかに記載の有機エレクトロルミネセンス表示装置。
［８］  円偏光分離層が棒状液晶化合物からなるコレステリック液晶層である、［１］〜［６］のいずれかに記載の有機エレクトロルミネセンス表示装置。
【発明の効果】
【００１０】
本発明によれば、青色輝度の向上、および斜め方向の反射防止機能を高めた有機ＥＬ表示装置を提供することができる。
【図面の簡単な説明】
【００１１】
【図１】図１は、本発明の有機ＥＬ表示装置の一例を示す概念図である。
【図２】図２は、図１に示す有機ＥＬ表示装置の作用を説明するための概念図である。
【図３】図３は、本発明の有機ＥＬ表示装置の別の例を示す概念図である。
【発明を実施するための形態】
【００１２】
以下、本発明の有機エレクトロルミネセンス表示装置（有機ＥＬ表示装置）について、詳細に説明する。
【００１３】
なお、本明細書において、Ｒｅ（λ）、Ｒｔｈ（λ）は、各々、波長λにおける面内のレタデーション、および、厚さ方向のレタデーションを表す。特に記載がないときは、波長λは、５５０ｎｍとする。
本明細書において、Ｒｅ（λ）、Ｒｔｈ（λ）は、ＡｘｏＳｃａｎ（Ａｘｏｍｅｔｒｉｃｓ社製）において、波長λで測定した値である。ＡｘｏＳｃａｎにて平均屈折率（（ｎｘ＋ｎｙ＋ｎｚ）／３）と膜厚（ｄ（μｍ））を入力することにより、
遅相軸方向（°）
Ｒｅ（λ）＝Ｒ０（λ）
Ｒｔｈ（λ）＝（（ｎｘ＋ｎｙ）／２−ｎｚ）×ｄ
が算出される。
なお、Ｒ０（λ）は、ＡｘｏＳｃａｎで算出される数値として表示されるものであるが、Ｒｅ（λ）を意味している。
【００１４】
本明細書において、可視光は、電磁波のうち、ヒトの目で見える波長の光であり、３８０〜７８０ｎｍの波長域の光を示す。非可視光は、３８０ｎｍ未満の波長域または７８０ｎｍを超える波長域の光である。
またこれに限定されるものではないが、可視光のうち、４２０〜４９０ｎｍの波長域の光は青光であり、４９５〜５７０ｎｍの波長域の光は緑光であり、６２０〜７５０ｎｍの波長域の光は赤光である。
【００１５】
図１に、本発明の有機エレクトロルミネセンス（有機ＥＬ（Electro Luminescence））表示装置の一例を概念的に示す。
図１に示す本発明の有機ＥＬ表示装置１０は、視認側から、偏光子１２、位相差層１４、円偏光分離層１６、および、有機ＥＬ発光素子（有機エレクトロルミネセンス発光素子）１８を、この順番で有する。
【００１６】
本発明では、偏光子１２および位相差層１４に加え、円偏光分離層１６を設け、かつ、円偏光分離層１６に、青光のみ反射するコレステリック液晶層を使用することで、青光の輝度を上げ、かつ、反射も抑制できる。特に、斜め方向の反射を抑制できる。
【００１７】
反射、特に、斜め方向の反射が抑制できるのは、以下の理由による。
後述するが、円偏光分離層１６は、コレステリック液晶層である。コレステリック液晶層とは、具体的には、コレステリック液晶相を固定してなる、コレステリック液晶構造を有する層である。このような円偏光分離層１６は、反射帯域以外における光にとって、コレステリック液晶のカイラル性が平均化されるため、実質Ｃプレートとなる。またコレステリック液晶は、斜め方向で反射帯域が短波シフトするため、正面で青光反射するものは、斜め方向において可視域ではＣプレートとして機能する。一方で、正面で緑光または赤光を反射するコレステリック液晶では、斜め方向でも色味が付き、反射防止効果が低減するため、使用できない。
【００１８】
また、正面方向は青光のみ反射することで、正面方向の反射防止効果低下を可能なかぎり抑制することができる。これは、輝度への影響がすくないためである。
【００１９】
本発明においては、偏光子１２および位相差層１４と、有機ＥＬ発光素子１８（有機ＥＬ発光素子基板）との間に、青光を選択反射中心波長とするコレステリック液晶層を有する円偏光分離層１６を配置する。ここで、位相差層１４として、Ｒｔｈ（５５０）が正の値である＋ＡプレートまたはＢプレートを用い、また、円偏光分離層１６のコレステリック液晶層として、円盤状液晶化合物からなるコレステリック液晶層を使用する組み合わせがより好ましい。円盤状液晶化合物からなるコレステリック液晶層は、反射帯域以外においては、＋Ｃプレートとして機能するためである。さらに、位相差層１４（λ／４フィルム）は逆波長分散性を有することが好ましい。
【００２０】
もしくは、位相差層１４として、Ｒｔｈ（５５０）が負の値である−ＡプレートまたはＢプレートを用い、円偏光分離層１６のコレステリック液晶層として、棒状液晶化合物からなるコレステリック液晶層を使用する組み合わせも好ましい。棒状液晶化合物からなるコレステリック液晶層は、反射帯域以外においては、−Ｃプレートとして機能するためである。
【００２１】
［偏光子１２］
偏光子１２は、一方向の透過軸（偏光軸）を有し、自然光を特定の直線偏光に変換する機能を有する直線偏光板であればよい。偏光子１２としては、例えば、各種の有機ＥＬ表示装置において、反射防止層を構成するために用いられている偏光子が、各種、利用可能である。
従って、偏光子１２は、例えば、ヨウ素系偏光板、二色性染料を利用した染料系偏光板、および、ポリエン系偏光板の、いずれも用いることができる。ヨウ素系偏光板、および染料系偏光板は、一般に、ポリビニルアルコールにヨウ素または二色性染料を吸着させ、延伸することで作製される。
【００２２】
後述する位相差層１４は、円偏光分離層１６が反射する円偏光の方向に応じて、自身が出射する直線偏光の方向が偏光子１２の透過軸と一致するように、遅相軸の方向を調節される。典型的には、位相差層１４の遅相軸と偏光子１２の透過軸とが成す交差角度を４５°±１°とする。
しかしながら、本発明においては、位相差層１４の遅相軸と偏光子１２の透過軸とが成す交差角度は、４５°±１°の範囲外であってもよい。一例として、位相差層１４の遅相軸と偏光子１２の透過軸とが成す交差角度を３８〜５２°としてもよい。位相差層１４の遅相軸と偏光子１２の透過軸とが成す交差角度を４５°±１°の範囲外、特に上記範囲とすることで、青光の反射を抑えつつ、問題のない範囲で緑光および赤光の反射を増加して、反射防止機能を維持しながら、より優れた反射色相、特に斜めから観察した際の反射色相（視野角特性）を達成できる。この効果は、用いる位相差層１４が逆波長分散性である場合に、より好適に得られる。
【００２３】
［位相差層１４］
（レタデーションＲｅ、Ｒｔｈの範囲）
本発明における位相差層１４の面内レタデーション（Ｒｅ（λ））は、反射防止の観点で、Ｒｅ（５５０）の範囲が、１００〜１６０ｎｍであり、１１０〜１５５ｎｍであることが好ましく、１２０〜１５０ｎｍであることがより好ましい。
また、コレステリック液晶層との組み合わせを考慮すると、斜め方向の反射防止の観点で、位相差層１４の厚さ方向のレタデーションであるＲｔｈ（５５０）の絶対値は、５０〜２００ｎｍであることが好ましく、５５〜１８０ｎｍであることがより好ましく、６０〜１６０ｎｍであることがさらに好ましい。
【００２４】
位相差層１４は、単層であっても、２層以上の積層体であってもよい。位相差層１４は、２層以上の積層体であることが好ましい。
また、位相差層１４は、必要に応じて、ガラス基板および樹脂フィルム等の基板上に形成してもよい。
なお、位相差層１４をガラス基板および樹脂フィルム等の基板上に形成した場合には、位相差層１４のＲｔｈ（５５０）は、位相差層１４自身のＲｔｈ（５５０）と基板のＲｔｈ（５５０）との合計のＲｔｈ（５５０）を示す。この点に関しては、後述するＣプレートおよび円偏光分離層等、偏光子１２と有機ＥＬ発光素子１８との間に設けられる、光が透過する全ての層（光学的な機能を有する部材）で同様である。
【００２５】
位相差層１４は、λ／４フィルム（λ／４板）であるのが好ましい。特に、λ／４フィルムは、位相差フィルム（光学的に略一軸性または略二軸性）、ネマチック液晶層またはスメクチック液晶層を発現する液晶モノマーを重合して形成した液晶化合物（円盤状液晶、棒状液晶化合物など）の少なくともひとつを含む１層以上の位相差フィルムであることがより好ましい。なかでも、位相差層１４は、重合性液晶化合物を用いて形成されたλ／４フィルムであることがさらに好ましい。
位相差フィルムに関しては、フィルム製造時の搬送方向への延伸または搬送方向と垂直方向への延伸、および搬送方向に対して斜め方向に延伸した位相差フィルムを選択することができる。生産性を考慮すると、いわゆるロールトゥロールでの光学シート部材作製が可能な環状ポリオレフィン樹脂（ノルボルネン系樹脂）などを斜め方向に延伸した位相差フィルム、または、透明フィルム上を配向処理し、処理表面に、フィルムの製造時搬送方向に対し、液晶化合物を斜め方向に配向させた層を有するフィルムが好ましい。
【００２６】
前述のように、位相差層１４は、２層以上の積層体（２層以上の位相差層の積層体）であってもよい。
本発明においては、位相差層１４が２層以上の積層体である場合では、積層体を１層の位相差層１４として扱う。従って、位相差層１４が２層以上の積層体である場合には、面内レタデーション（Ｒｅ（５５０））および厚さ方向のレタデーション（Ｒｔｈ（５５０））は、積層体を１層の位相差層１４と見なした場合のＲｅ（５５０）およびＲｔｈ（５５０）である。
【００２７】
なお、本発明においては、位相差層１４が積層体である場合には、Ｒｅ（λ）およびＲｔｈ（λ）は、以下の方法で測定する。
Ｒｅ（λ）は、ＫＯＢＲＡ  ２１ＡＤＨまたはＷＲ（王子計測機器社製）において、波長λｎｍの光を位相差層１４（フィルム）の法線方向に入射させて測定する。測定波長λｎｍの選択にあたっては、波長選択フィルターをマニュアルで交換するか、または、測定値をプログラム等で変換して測定できる。
他方、Ｒｔｈ（λ）は、位相差層１４を構成する個々の層のＲｔｈ（λ）の和である。従って、位相差層１４を構成する各層のＲｔｈ（λ）が既知である場合には、位相差層１４のＲｔｈ（λ）は、各層のＲｔｈ（λ）の和を算出すれば、求められる。なお、位相差層１４が、光学的な機能を有する支持体等を有する場合には、この和には、支持体等のＲｔｈ（λ）も含む。
位相差層を構成する各層のＲｔｈ（λ）が不明である場合には、Ｒｔｈ（λ）は、上述のＲｅ（λ）の測定を、位相差層１４面内の任意の方向を傾斜軸（回転軸）として、位相差層１４の法線方向に対して法線方向から片側５０°まで１０°ステップで各々その傾斜した方向から波長λｎｍの光を入射させて、全部で６点、行い、測定されたレタデーション値と平均屈折率の仮定値および入力された膜厚値を基に、ＫＯＢＲＡ  ２１ＡＤＨまたはＷＲが算出する。
【００２８】
積層体である位相差層１４は、Ｒｅ（５５０）が１００〜１６０ｎｍであり、かつ、偏光子１２と有機ＥＬ発光素子１８との間に設けられる光学的な機能を有する部材のＲｔｈ（５５０）の和（合計）を−５０〜５０ｎｍとできるものであれば、公知の各種のものが利用可能である。
一例として、積層体である位相差層１４は、複数の位相差層、好ましくは第１位相差層および第２位相差層を有し、波長４５０ｎｍ、５５０ｎｍおよび６５０ｎｍで測定したＲｅ（４５０）、Ｒｅ（５５０）およびＲｅ（６５０）が、式（１）〜（３）を満足する、位相差層１４が例示される。
式（１）  １００≦Ｒｅ（５５０）≦１８０ｎｍ
式（２）  ０．７０≦Ｒｅ（４５０）／Ｒｅ（５５０）≦０．９０
式（３）  １．０５≦Ｒｅ（６５０）／Ｒｅ（５５０）≦１．３０
【００２９】
第１位相差層および第２位相差層としては、λ／４層およびλ／２層が例示される。
λ／４層およびλ／２層は、いずれが第１位相差層で、いずれが第２位相差層でもよいが、λ／２層を偏光子１２側とするのが好ましい。
【００３０】
位相差層１４がλ／４層とλ／２層との積層体である場合、λ／４層は、波長５５０ｎｍにおける面内レタデーションＲｅ（５５０）が『１００ｎｍ≦Ｒｅ（５５０）≦１８０ｎｍ』であるのが好ましい。この範囲であると、λ／２層と組み合わせたときに、反射光の光漏れをより低減できるため好ましい。
また、位相差層１４がλ／４層とλ／２層との積層体である場合、λ／２層の面内レタデーションＲｅ１がλ／４層の面内レタデーションＲｅ２に対して実質的に２倍であるように設定されるのが好ましい。ここで、「レタデーションが実質的に２倍である」とは、『Ｒｅ１＝２×Ｒｅ２±５０ｎｍ』であることを意味する。
【００３１】
（Ａプレート、Ｂプレート、Ｃプレート）
本明細書において、Ａプレートは以下のように定義される。
Ａプレートは、＋Ａプレート（ポジティブＡプレート、正のＡプレート）と−Ａプレート（ネガティブＡプレート、負のＡプレート）との２種があり、フィルム面内の遅相軸方向（面内での屈折率が最大となる方向）の屈折率をｎｘ、面内の遅相軸と面内で直交する方向の屈折率をｎｙ、厚さ方向の屈折率をｎｚとしたとき、＋Ａプレートは式（Ａ１）の関係を満たすものであり、−Ａプレートは式（Ａ２）の関係を満たすものである。なお、＋ＡプレートはＲｔｈが正の値を示し、−ＡプレートはＲｔｈが負の値を示す。
式（Ａ１）    ｎｘ＞ｎｙ≒ｎｚ
式（Ａ２）    ｎｙ＜ｎｘ≒ｎｚ
なお、上記「≒」とは、両者が完全に同一である場合だけでなく、両者が実質的に同一である場合も包含する。「実質的に同一」とは、例えば、（ｎｙ−ｎｚ）×ｄ（ただし、ｄはフィルムの厚さである）が、−１０〜１０ｎｍ、好ましくは−５〜５ｎｍの場合も「ｎｙ≒ｎｚ」に含まれ、（ｎｘ−ｎｚ）×ｄが、−１０〜１０ｎｍ、好ましくは−５〜５ｎｍの場合も「ｎｘ≒ｎｚ」に含まれる。
【００３２】
Ｂプレートは、ｎｘ、ｎｙ、ｎｚのいずれも値が異なるものであり、式（Ｂ１）の関係を満たす、Ｒｔｈが負のＢプレートと、式（Ｂ２）の関係を満たす、Ｒｔｈが正のＢプレートとの２種がある。
式（Ｂ１）    (ｎｘ＋ｎｙ)／２＞ｎｚ
式（Ｂ２）    (ｎｘ＋ｎｙ)／２＜ｎｚ
【００３３】
Ｃプレートは、＋Ｃプレート（ポジティブＣプレート、正のＣプレート）と−Ｃプレート（ネガティブＣプレート、負のＣプレート）との２種があり、＋Ｃプレートは式（Ｃ１）の関係を満たすものであり、−Ｃプレートは式（Ｃ２）の関係を満たすものである。なお、＋ＣプレートはＲｔｈが負の値を示し、−ＣプレートはＲｔｈが正の値を示す。
式（Ｃ１）    ｎｚ＞ｎｘ≒ｎｙ
式（Ｃ２）    ｎｚ＜ｎｘ≒ｎｙ
なお、上記「≒」とは、両者が完全に同一である場合だけでなく、両者が実質的に同一である場合も包含する。「実質的に同一」とは、例えば、（ｎｘ−ｎｙ）×ｄ（ただし、ｄはフィルムの厚さである）が、０〜１０ｎｍ、好ましくは０〜５ｎｍの場合も「ｎｘ≒ｎｙ」に含まれる。
【００３４】
（逆波長分散性）
反射の色味を低減する観点で、位相差層１４は、Ｒｅが逆波長分散性であることが好ましい。逆波長分散性とは、Ｒｅ（４５０）＜Ｒｅ（５５０）＜Ｒｅ（６５０）の関係のことをいう。
具体的には、Ｒｅ（４５０）／Ｒｅ（５５０）は０．８〜０．９の範囲が好ましく、Ｒｅ（６５０）／Ｒｅ（５５０）は１．０３〜１．２５の範囲が好ましい。
また、後述するＣプレートに関しては、Ｃプレートが逆波長分散性とは、Ｒｔｈ（４５０）＜Ｒｔｈ（５５０）＜Ｒｔｈ（６５０）の関係のことをいう。
【００３５】
（位相差層の光学的性質）
位相差層１４は、光学的に、一軸性でも二軸性でもよい。
二軸性の位相差層１４（Ｂプレート）を用いることにより、Ｒｔｈ（５５０）の絶対値が大きくなるので、後述する円偏光分離層１６におけるコレステリック液晶の螺旋の巻き数を多くして、青光の輝度を高くできる（青光の照射量（青光の光量）を増やせる）。
その反面、二軸性の位相差層１４を用いると、Ｒｔｈ（５５０）の絶対値が大きくなることに起因して斜め方向の反射防止機能が低減し、さらに、表示の色バランスが崩れる可能性もある。
従って、位相差層１４を一軸性にするか二軸性にするかは、有機ＥＬ表示装置に要求される特性等に応じて、適宜、選択すればよい。本発明者らの検討によれば、青光の輝度、斜め反射防止性、および、表示の色バランスの総合的なバランスの点で、位相差層１４は一軸性（Ａプレート）であるのが好ましい。
【００３６】
［円偏光分離層１６］
前述のように、円偏光分離層１６は、コレステリック液晶相を固定してなる、コレステリック液晶構造を有する層である。本発明では『コレステリック液晶相を固定してなる、コレステリック液晶構造を有する層』を『コレステリック液晶層』とも言う。
なお、円偏光分離層１６は、必要に応じて、ガラス基板および樹脂フィルム等の基板上に形成してもよい。
（コレステリック液晶構造）
コレステリック構造は特定の波長において、選択反射性を示すことが知られている。選択反射中心波長λ（反射中心波長λ、選択反射の中心波長λ）は、コレステリック構造における螺旋構造のピッチＰ（＝螺旋の周期）に依存し、コレステリック液晶の平均屈折率ｎとλ＝ｎ×Ｐの関係に従う。そのため、この螺旋構造のピッチを調節することによって、反射中心波長を調節することができる。コレステリック構造のピッチは、円偏光分離層１６の形成の際に、重合性液晶化合物とともに用いるキラル剤の種類、またはその添加濃度に依存するため、これらを調節することによって所望のピッチを得ることができる。
なお、ピッチの調節については富士フイルム研究報告Ｎｏ．５０（２００５年）ｐ．６０−６３に詳細な記載がある。螺旋のセンスおよびピッチの測定法については「液晶化学実験入門」日本液晶学会編  シグマ出版２００７年出版、４６頁、および「液晶便覧」液晶便覧編集委員会  丸善  １９６頁に記載の方法を用いることができる。
【００３７】
（選択反射中心波長）
本発明において、円偏光分離層１６の選択反射中心波長と半値幅は下記のように求めることができる。
分光光度計ＵＶ３１５０（島津製作所製）を用いて円偏光分離層の透過スペクトルを測定すると、選択反射領域に透過率の低下ピークがみられる。この最も大きいピーク高さの１／２の高さの透過率となる２つの波長のうち、短波側の波長の値をλ１（ｎｍ）、長波側の波長の値をλ２（ｎｍ）とすると、選択反射中心波長と半値幅は下記式で表すことができる。
選択反射中心波長＝（λ１＋λ２）／２
半値幅＝（λ２−λ１）
【００３８】
ここで、本発明においては、円偏光分離層１６（コレステリック液晶層）による選択反射の半値幅には制限はないが、狭い方が好ましい。円偏光分離層１６による選択反射の半値幅は、２０〜１００ｎｍが好ましく、３０〜６０ｎｍがより好ましく、３５〜５０ｎｍがさらに好ましい。
円偏光分離層１６による選択反射の半値幅を上述の範囲とすることにより、青光の輝度向上効果を好適に得られると共に、有機ＥＬ表示装置１０の内部における円偏光分離層１６に起因する多重反射を抑えられることにより、外光の映り込み（いわゆるハロー現象）を抑制して、より優れた表示が可能になる。
【００３９】
コレステリック液晶構造は、走査型電子顕微鏡（ＳＥＭ（Scanning Electron Microscope））によって観測される円偏光分離層１６の形成面に対して垂直な断面画像において、明部と暗部との縞模様を与える。この明部と暗部の繰り返し２回分（明部３つおよび暗部２つ分）が螺旋１ピッチ分（螺旋の巻き数１回分）に相当する。このことからコレステリック液晶層の螺旋の巻き数は、ＳＥＭ断面図から測定することができる。上記縞模様の各線の法線が螺旋軸方向となる。
【００４０】
（コレステリック構造の作製方法）
コレステリック構造は、コレステリック液晶相を固定して得ることができる。コレステリック液晶相を固定した構造は、コレステリック液晶相となっている液晶化合物の配向が保持されている構造であればよく、典型的には、重合性液晶化合物をコレステリック液晶相の配向状態としたうえで、紫外線照射、加熱等によって重合、硬化し、流動性が無い層を形成して、同時に、外場または外力によって配向形態に変化を生じさせることない状態に変化した構造であればよい。なお、コレステリック液晶相を固定した構造においては、コレステリック液晶相の光学的性質が保持されていれば十分であり、液晶化合物はもはや液晶性を示していなくてもよい。例えば、重合性液晶化合物は、硬化反応により高分子量化して、もはや液晶性を失っていてもよい。
【００４１】
コレステリック構造の形成に用いる材料としては、液晶化合物を含む液晶組成物などが挙げられる。液晶化合物は重合性液晶化合物であることが好ましい。
【００４２】
重合性液晶化合物を含む液晶組成物はさらに、界面活性剤、キラル剤、および、重合開始剤などを含む。界面活性剤、キラル剤、および、重合開始剤としては、例えば、特開２０１６−１９７２１９号公報に記載の化合物が挙げられる。
【００４３】
重合性液晶化合物は、棒状液晶化合物であっても、円盤状液晶化合物であってもよい。
重合性基としては、アクリロイル基、メタクリロイル基、エポキシ基、および、ビニル基等を挙げることができる。重合性液晶化合物を硬化させることにより、液晶化合物の配向を固定することができる。重合性基を有する液晶化合物は、モノマーであるか、重合度が１００未満の比較的低分子量な液晶化合物が好ましい。
【００４４】
（円盤状液晶化合物）
円盤状液晶化合物としては、例えば、特開２００７−１０８７３２号公報、特開２０１０−２４４０３８号公報、特開２０１３−１９５６３０号公報、特開平１０−３０７２０８号公報、および、特開２０００−１７１６３７号公報に記載のものが挙げられる。一般的には、特開２０１３−１９５６３０号公報では、円盤状液晶化合物はトリフェニレン構造を有する化合物が好ましいと記載がある。一方で、トリフェニレン構造よりも３置換ベンゼン構造を有する円盤状液晶化合物の方が、Δｎが高く、反射波長帯域を広くすることができるため、必要によって適宜選択することができる。
【００４５】
（棒状液晶化合物）
棒状液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、および、アルケニルシクロヘキシルベンゾニトリル類が好ましく用いられる。
【００４６】
重合性液晶化合物である棒状液晶化合物としては、Ｍａｋｒｏｍｏｌ．Ｃｈｅｍ．，１９０巻、２２５５頁（１９８９年）、Ａｄｖａｎｃｅｄ Ｍａｔｅｒｉａｌｓ ５巻、１０７頁（１９９３年）、米国特許４６８３３２７号、同５６２２６４８号、同５７７０１０７号、ＷＯ９５／２２５８６号、同９５／２４４５５号、同９７／００６００号、同９８／２３５８０号、同９８／５２９０５号、特開平１−２７２５５１号、同６−１６６１６号、同７−１１０４６９号、同１１−８００８１号、および、特願２００１−６４６２７号の各公報などに記載の化合物を用いることができる。更に棒状液晶化合物としては、例えば、特表平１１−５１３０１９号公報または特開２００７−２７９６８８号公報に記載の化合物も好ましく用いることができる。
【００４７】
（コレステリック液晶の螺旋の巻き数（螺旋のピッチ数））
コレステリック液晶層である円偏光分離層１６において、青光の反射率は、コレステリック液晶層の螺旋の巻き数に影響される。具体的には、コレステリック液晶層の螺旋の巻き数が多いほど、青光の反射率を高くして、青光の輝度を高くできる。
その反面、円偏光分離層１６は、コレステリック液晶層の螺旋の巻き数が多くなるほど、Ｒｔｈ（５５０）の絶対値が大きくなる。
後述するが、本発明の有機ＥＬ表示装置では、偏光子１２と有機ＥＬ発光素子１８との間に設けられる光学的な機能を有する部材のＲｔｈ（５５０）の和（合計）が−５０〜５０ｎｍである。
従って、円偏光分離層１６におけるコレステリック液晶層の螺旋の巻き数は、要求される青光の輝度、および、偏光子１２と有機ＥＬ発光素子１８との間に設けられる光学的な機能を有する部材のＲｔｈ（５５０）等に応じて、適宜、設定すればよい。
コレステリック液晶層の青光反射率を維持しつつ、コレステリック液晶層のＲｔｈ（５５０）を最適にする観点において、コレステリック液晶層の螺旋の巻き数は４〜８ピッチ（４〜８回）が好ましい。
コレステリック液晶層の螺旋の巻き数の制御は円偏光分離層１６の膜厚制御により可能である。
この点を考慮すると、円偏光分離層１６の膜厚は１．０〜２．５μｍであることが好ましく、１．２〜２．３μｍであることがより好ましい。
【００４８】
コレステリック液晶層の螺旋の巻き数は、位相差層１４（λ／４フィルム）が一軸性の位相差層（例えば、Ａプレート）であり、かつ、図示例の有機ＥＬ表示装置１０のように、偏光子１２と有機ＥＬ発光素子１８との間に、光学的な機能を有する部材として位相差層１４および円偏光分離層１６しか部材を有さない場合には、コレステリック液晶層の螺旋の巻き数は、４または５が好ましい。
なお、本発明において、「光学的な機能を有する部材」とは、一例として、Ｒｅが５ｎｍ以上、および、Ｒｔｈの絶対値が１０ｎｍ以上の少なくとも一方を満たす部材を示す。
また、位相差層１４（λ／４フィルム）が二軸性の位相差層（例えば、Ｂプレート）であり、かつ、図示例の有機ＥＬ表示装置１０のように、偏光子１２と有機ＥＬ発光素子１８との間に、光学的な機能を有する部材として位相差層１４および円偏光分離層１６しか部材を有さない場合には、コレステリック液晶層の螺旋の巻き数は、６〜８が好ましい。
また、後述するように、Ｃプレートを用いる場合は、青光の反射率をより高めることができる点で、コレステリック液晶層の螺旋の巻き数は６〜８が好ましく、７〜８がより好ましい。
【００４９】
［位相差層１４と円偏光分離層１６との好ましい組合せ］
（Ｒｔｈの和）
本発明の有機ＥＬ表示装置では、偏光子１２と有機ＥＬ発光素子１８との間に設けられる光学的な機能を有する部材のＲｔｈ（５５０）の和（合計）が−５０〜５０ｎｍ（±５０ｎｍ）である。言い換えれば、本発明の有機ＥＬ表示装置では、偏光子１２と有機ＥＬ発光素子１８との間に設けられる光学的な機能を有する部材のＲｔｈ（５５０）の和（合計）の絶対値が５０ｎｍ以下である。
斜め方向の反射防止機能を高める観点で、偏光子１２と有機ＥＬ発光素子１８との間に設けられる光学的な機能を有する部材のＲｔｈ（５５０）の和（合計）は、−４５〜４５ｎｍであることが好ましく、−４０〜４０ｎｍであることがより好ましく、−２０〜２０ｎｍであることがさらに好ましく、−１０〜１０ｎｍであることが特に好ましい。
特に、偏光子１２と有機ＥＬ発光素子１８との間にＣプレートが配置される場合は、偏光子１２と有機ＥＬ発光素子１８との間に設けられる光学的な機能を有する部材のＲｔｈ（５５０）の和（合計）は、−２０〜２０ｎｍであることが好ましく、−１０〜１０ｎｍであることがより好ましい。
【００５０】
すなわち、図１に示す有機ＥＬ表示装置１０であれば、位相差層１４のＲｔｈ（５５０）と、円偏光分離層１６のＲｔｈ（５５０）との和（合計）が−５０〜５０ｎｍである。
また、後述する、図３に示すＣプレート３２を有する有機ＥＬ表示装置３０の構成であれば、位相差層１４のＲｔｈ（５５０）と、円偏光分離層１６のＲｔｈ（５５０）と、Ｃプレート３２のＲｔｈ（５５０）との和（合計）が−５０〜５０ｎｍである。
本発明の有機ＥＬ表示装置は、このような構成を有することにより、良好な斜め方向の反射防止機能を実現している。
【００５１】
従って、位相差層１４と円偏光分離層１６との好ましい組合せの１つとしては、前述のように、Ｒｔｈ（５５０）が正の値である、逆波長分散性の＋Ａプレートまたは逆波長分散性のＢプレートと、可視光領域で実質的に＋Ｃプレートとして機能する、Ｒｔｈ（５５０）が負の値である円盤状液晶化合物からなる円偏光分離層１６（コレステリック液晶層）と、の組み合わせが例示される。
また、位相差層１４と円偏光分離層１６との好ましい組合せとしての別の例としては、前述のように、Ｒｔｈ（５５０）が負の値である、順分散性の−Ａプレートまたは順分散性のＢプレートと、可視光領域で実質的に−Ｃプレートとして機能する、Ｒｔｈ（５５０）が正の値である棒状液晶化合物からなる円偏光分離層１６（コレステリック液晶層）と、の組み合わせが例示される。
【００５２】
（有機ＥＬ発光素子１８）
有機ＥＬ発光素子１８は、有機ＥＬによって画像を表示するものである。
一例として、有機ＥＬ発光素子１８は、透明電極層（ＴＦＴ（Thin Film Transistor）、薄膜トランジスタ）、ホール注入層、ホール輸送層、有機ＥＬ発光層、正孔阻止層、電子輸送層、電子注入層、および、陰極等を有する、有機ＥＬディスプレイおよび有機ＥＬ照明装置等の有機ＥＬ発光装置（ＯＬＥＤ）を構成する、公知の有機ＥＬ発光素子である。
また、有機ＥＬ発光素子１８としては、公知の有機ＥＬディスプレイから、反射防止層（反射防止フィルム）を取り除いた物、反射防止層を有さない有機ＥＬディスプレイ、および、公知の有機ＥＬディスプレイ等も利用可能である。
【００５３】
（青光の輝度向上作用）
このような本発明の有機ＥＬ表示装置において、反射防止機能の向上効果、特に、斜め方向から観察した際の反射防止機能を好適に得られる理由は、先に述べた。
一方、青色の輝度向上効果は、以下の作用による。
図２に、図１に示す本発明の有機ＥＬ表示装置１０、および、従来の有機ＥＬ表示装置１００を分解して概念的に示す。周知のように、従来の有機ＥＬ表示装置１００も、通常、反射防止層として、偏光子１２と位相差層１４（λ／４板）との組み合わせを有する。
【００５４】
従来の有機ＥＬ表示装置１００において、有機ＥＬ発光素子１８が発光した青光ｂは、まず、位相差層１４に入射して、何の作用も受けずに透過して、次いで、偏光子１２に入射する。なお、図２において、青光ｂの矢印の長さは、光強度（光量）を表す。
偏光子１２は、所定方向（ｘ方向とする）の直線偏光しか透過しないので、ｘ方向と直交する方向の直線偏光は、偏光子１２で遮断される。従って、偏光子１２を透過する青光ｂは、半分のｘ方向の青の直線偏光ｂｘのみとなる。
【００５５】
これに対し、本発明の有機ＥＬ表示装置１０において、有機ＥＬ発光素子１８が発光した青光ｂは、まず、円偏光分離層１６に入射する。一例として、円偏光分離層１６のコレステリック液晶層が青の右円偏光ｂＲのみを反射する層である場合には、青の左円偏光ｂＬは透過し、青の右円偏光ｂＲは反射される。
円偏光分離層１６を透過した青の左円偏光ｂＬは、次いで、位相差層１４（λ／４板）に入射して、透過することで、ｘ方向の青の直線偏光ｂｘとされる。
青の直線偏光ｂｘは、次いで、偏光子１２に入射する。前述のように、偏光子１２は、ｘ方向の直線偏光のみを透過する。従って、ｘ方向の直線偏光である青の直線偏光ｂｘは、偏光子１２を透過して、出射される。
【００５６】
一方、円偏光分離層１６で反射された青の右円偏光ｂＲは、有機ＥＬ発光素子１８に入射して反射され、青の左円偏光ｂＬとなる。
有機ＥＬ発光素子１８で反射された青の左円偏光ｂＬは、次いで、円偏光分離層１６に入射するが、前述のように、青の右円偏光ｂＲのみを反射するので、青の左円偏光ｂＬは、円偏光分離層１６を透過する。
これ以降は、先と同様に、青の左円偏光ｂＬは、次いで、位相差層１４よってｘ方向の直線偏光である青の直線偏光ｂｘとされ、次いで、ｘ方向の直線偏光のみを透過する偏光子１２を透過して、出射される。
【００５７】
すなわち、円偏光分離層１６を有する本発明の有機ＥＬ表示装置１０では、位相差層１４が出射する直線偏光の方向と、偏光子１２の透過軸の方向とが一致（略一致）するように、円偏光分離層１６が反射する円偏光の方向、位相差層１４の遅相軸、および、偏光子１２の透過軸とを調節することにより、従来の有機ＥＬ表示装置の約２倍の青光を出射できる。
従って、本発明の有機ＥＬ表示装置１０によれば、従来に比して、青光の輝度を約２倍にできるので、青光に合わせて赤光および緑光の輝度を向上することで、高輝度な画像表示が可能になる。逆に、表示輝度が従来の有機ＥＬ表示装置と同様でよい場合には、青光光源（青光を出射する有機ＥＬ光源）の出力を低減できるので、青光光源を長寿命化して、耐久性の高い有機ＥＬ表示装置１０を実現できる。
【００５８】
（必要に応じて追加的に使用するＣプレート）
本発明の有機ＥＬ表示装置は、偏光子１２と有機ＥＬ発光素子１８との間に設けられる光学的な機能を有する部材のＲｔｈ（５５０）の和（合計）を−５０〜５０ｎｍとして、反射防止機能、特に斜め方向の反射防止機能を達成するため、図３に概念的に示す有機ＥＬ表示装置３０のように、必要に応じて、Ｃプレート３２を追加してもよい。
【００５９】
前述のように、コレステリック液晶層である円偏光分離層１６では、コレステリック液晶層の螺旋の巻き数が多いほど、青光の反射率を高くして、青光の輝度を高くできる。
その反面、コレステリック液晶層の螺旋の巻き数が多くなると（例えば、螺旋の巻き数が６以上の場合）、円偏光分離層１６（コレステリック液晶層）のＲｔｈ（５５０）の絶対値が大きくなり、位相差層１４との組み合わせで、偏光子１２と有機ＥＬ発光素子１８との間に設けられる光学的な機能を有する部材のＲｔｈ（５５０）の和（合計）を−５０〜５０ｎｍの範囲にすることが困難になる場合も生じる。
これに対して、位相差層１４と円偏光分離層１６との組み合わせに応じて、Ｒｔｈ（５５０）が正の値である−Ｃプレート３２、または、Ｒｔｈ（５５０）が負の値である＋Ｃプレート３２を、偏光子１２と有機ＥＬ発光素子１８との間に設けることにより、位相差層１４および円偏光分離層１６のＲｔｈ（５５０）によらず、偏光子１２と有機ＥＬ発光素子１８との間に設けられる光学的な機能を有する部材のＲｔｈ（５５０）の和（合計）を−５０〜５０ｎｍとすることが可能になる。
【００６０】
一例として、前述のように、Ｒｔｈ（５５０）が正の値である逆波長分散性の＋Ａプレートまたは逆波長分散性のＢプレートからなる位相差層１４と、可視光領域で実質的に＋Ｃプレートとして機能する、Ｒｔｈ（５５０）が負の値である円盤状液晶化合物からなる円偏光分離層１６（コレステリック液晶層）と、を用いる場合には、Ｒｔｈ（５５０）が正の値である−Ｃプレートを、偏光子１２と有機ＥＬ発光素子１８との間に設ける。
また、前述のように、Ｒｔｈ（５５０）が負の値である順分散性の−Ａプレートまたは順分散性のＢプレートからなる位相差層１４と、可視光領域で実質的に−Ｃプレートとして機能する、Ｒｔｈ（５５０）が正の値である棒状液晶化合物からなる円偏光分離層１６と、を用いる場合には、Ｒｔｈ（５５０）が負の値である＋Ｃプレートを、偏光子１２と有機ＥＬ発光素子１８との間に設ける。
【００６１】
このようなＣプレート３２を用いることにより、偏光子１２と有機ＥＬ発光素子１８との間の部材のＲｔｈ（５５０）の和（合計）を、高い自由度で調節できる。
従って、Ｃプレート３２を用いることにより、円偏光分離層１６（コレステリック液晶層）の螺旋の巻き数を多くして、円偏光分離層１６による青光の反射率を向上して、青光の輝度を十分に高くした上で、偏光子１２と有機ＥＬ発光素子１８との間の光学的な機能を有する部材のＲｔｈ（５５０）の和（合計）の絶対値を非常に小さくして、斜め方向の反射防止機能も高くできる。
すなわち、本発明の有機ＥＬ表示装置においては、有機ＥＬ表示装置の厚さ、偏光子１２と有機ＥＬ発光素子１８との間の層構成の複雑さ、コスト、および、生産性等に問題がなければ、性能の点では、図３に示す有機ＥＬ表示装置３０のように、Ｃプレート３２を有する構成が、最も有利である。
言い換えれば、有機ＥＬ表示装置の厚さ、偏光子１２と有機ＥＬ発光素子１８との間の層構成の簡易性、コスト、および、生産性等の点では、図１に示す有機ＥＬ表示装置１０のように、偏光子１２と有機ＥＬ発光素子１８との間には、位相差層１４および円偏光分離層１６のみを有する構成が有利である。
【００６２】
Ｃプレート３２は、公知のものが、全て、利用可能である。また、市販の光学フィルムをＣプレート３２として用いてもよい。
Ｃプレート３２の配置場所は、位相差層１４と円偏光分離層１６との間、もしくは、円偏光分離層１６と有機ＥＬ発光素子１８との間が好ましい。また、Ｃプレート３２のＲｔｈ（５５０）に制限は無いが、位相差による色味付きをおこさないためには、Ｃプレート３２のＲｔｈ（５５０）の絶対値は３００ｎｍ以下であることが好ましい。
また、Ｃプレート３２は、必要に応じて、同じＣプレート３２または異なるＣプレート３２を、複数枚、併用してもよい。
【実施例】
【００６３】
（仮支持体のＰＥＴ（Polyethylene terephthalate）フィルムの作製）
富士フイルム社製のＰＥＴフィルム（厚さ７５μｍ）を準備した。このＰＥＴフィルムにラビング処理を施して、仮支持体のＰＥＴフィルムとした。ラビング処理の方向は、フィルム長手方向と平行とした。
なお、仮支持体としては、上記ＰＥＴフィルム以外に、一般的なＰＥＴフィルム（たとえば、東洋紡社製、コスモシャインＡ４１００）を用いることができることを確認した。【００６４】
（ガラス基板）
ガラス(コーニング社製、イーグルガラス)に、粘着剤（総研化学社製、ＳＫ粘着剤）を貼合して、ガラス基板とした。【００６５】
（青光反射コレスレリック液晶層用塗布液の調製１）
下記組成のコレステリック液晶層用塗布液Ｂ１を調製した。【００６６】
──────────────────────────────────
コレステリック液晶層用塗布液Ｂ１
――――――――――――――――――――――――――――――――――
・円盤状液晶化合物（化合物１０１）                        ８０質量部
・円盤状液晶化合物（化合物１０２）                        ２０質量部
・重合性モノマー１                                        １０質量部
・界面活性剤１                                          ０．３質量部
・重合開始剤１                                              ３質量部
・キラル剤１                                          ５．０４質量部
・メチルエチルケトン                                    ２９０質量部
・シクロヘキサノン                                        ５０質量部
――――――――――――――――――――――――――――――――――【００６７】
【化１】
2018147184.tif 000003
【化２】
2018147184.tif 000004
【化３】
2018147184.tif 000005
キラル剤１
【化４】
2018147184.tif 000006
【００６８】
（コレステリック液晶層（円偏光分離層）Ｂ１の作製）
仮支持体のＰＥＴフィルムのラビング処理面に、コレステリック液晶層塗布液Ｂ１を、バーを用いて塗布した。続いて、塗布膜を７０℃、２分間乾燥し、溶媒を気化させた後に１１５℃で３分間加熱熟成を行って、均一な配向状態を得た。その後、この塗布膜を４５℃に保持し、これに窒素雰囲気下で高圧水銀灯を用いて紫外線照射（３００ｍＪ／ｃｍ2）して、青の右円偏光を反射するコレステリック液晶層Ｂ１を形成した。コレステリック液晶層Ｂ１の断面をＳＥＭ観察した結果、膜厚は１．８μｍ、コレステリック液晶の螺旋の巻き数は６ピッチであった。【００６９】
次に、ガラス基板の粘着剤側に、作製したコレステリック液晶層Ｂ１側を貼合し、仮支持体のＰＥＴフィルムを剥離した。
コレステリック液晶層Ｂ１の位相差をＡｘｏＳｃａｎで測定した結果、Ｒｅ（５５０）／Ｒｔｈ（５５０）＝１ｎｍ／−１３０ｎｍであった。また、法線方向から光に対する透過率が最小となる波長（選択反射中心波長）は４５０ｎｍであり、その透過率は５３％であった。
これより、コレステリック液晶層Ｂ１は、青光を反射し、かつ、反射帯域以外では＋Ｃプレートになっていることを確認した。【００７０】
（コレステリック液晶層（円偏光分離層）Ｂ４、Ｂ５およびＢ７の作製）
コレステリック液晶層の膜厚を、それぞれ、１．２μｍ（Ｂ４）、１．５μｍ（Ｂ５）、および、２．３μｍ（Ｂ７）にした以外は、コレステリック液晶層Ｂ１と同様に、仮支持体のＰＥＴフィルム上にコレステリック液晶層を形成し、形成したコレステリック液晶層をガラス基板の粘着剤側に転写して、コレステリック液晶層Ｂ４、コレステリック液晶層Ｂ５、および、コレステリック液晶層Ｂ７をそれぞれ作製した。
コレステリック液晶層Ｂ１と同様に、コレステリック液晶層Ｂ４、コレステリック液晶層Ｂ５、および、コレステリック液晶層Ｂ７の螺旋の巻き数を確認したところ、それぞれ、４ピッチ（Ｂ４）、５ピッチ（Ｂ５）、および、８ピッチ（Ｂ７）であった。
また、コレステリック液晶層Ｂ１と同様に、コレステリック液晶層Ｂ４、コレステリック液晶層Ｂ５、および、コレステリック液晶層Ｂ７のＲｅ（５５０）／Ｒｔｈ（５５０）を測定したところ、それぞれ、１ｎｍ／−８５ｎｍ（Ｂ４）、１ｎｍ／−１００ｎｍ（Ｂ５）、および、１ｎｍ／−１５５ｎｍ（Ｂ７）であった。
さらに、コレステリック液晶層Ｂ１と同様に、コレステリック液晶層Ｂ４、コレステリック液晶層Ｂ５、および、コレステリック液晶層Ｂ７の選択中心反射波長（４５０ｎｍ）における透過率を測定したところ、それぞれ、６４％（Ｂ４）、５４％（Ｂ５）、および、５０％（Ｂ７）であった。
コレステリック液晶層Ｂ５に関しては、分光光度計ＵＶ３１５０（島津製作所製）を用いて、選択反射の半値幅を測定した。その結果、選択反射の半値幅は６０ｎｍであった。【００７１】
（青光反射コレスレリック液晶層用塗布液の調製２）
下記組成のコレステリック液晶層用塗布液Ｂ２を調製した。【００７２】
──────────────────────────────────
コレステリック液晶層用塗布液Ｂ２
――――――――――――――――――――――――――――――――――
・下記の棒状液晶化合物の混合物                      １００．０質量部
・ＩＲＧＡＣＵＲＥ（登録商標）８１９（ＢＡＳＦ社製）  １０．０質量部
・下記構造のキラル剤                                    ６．５質量部
・下記構造の界面活性剤                                ０．０８質量部
・メトキシエチルアクリレート                        １４５．０質量部
――――――――――――――――――――――――――――――――――【００７３】
【化５】
2018147184.tif 000007
【化６】
2018147184.tif 000008
【化７】
2018147184.tif 000009
【００７４】
（コレステリック液晶層Ｂ２（円偏光分離層）の作製２）
仮支持体のＰＥＴフィルムのラビング処理面に、コレステリック液晶層塗布液Ｂ２を、バーを用いて塗布した。続いて、塗布膜を９５℃、１分間乾燥した後、２５℃で、高圧水銀灯を用いて紫外線照射（５００ｍＪ／ｃｍ2）して、青の右円偏光を反射するコレステリック液晶層Ｂ２を形成した。コレステリック液晶層Ｂ２の断面をＳＥＭ観察した結果、膜厚は１．８μｍ、コレステリック液晶の螺旋の巻き数は６ピッチであった。【００７５】
次に、ガラス基板の粘着側に、作製したコレステリック液晶層Ｂ２側を貼合して、仮支持体のＰＥＴフィルムを剥離した。コレステリック液晶層Ｂ２の位相差を、ＡｘｏＳｃａｎで測定した結果、Ｒｅ（５５０）／Ｒｔｈ（５５０）＝１ｎｍ／１６０ｎｍであった。また、法線方向から光に対する透過率が最小となる波長（選択反射中心波長）は４５０ｎｍであり、その透過率は５３％であった。
これより、コレステリック液晶層Ｂ２は、青光を反射し、かつ、反射帯域以外では−Ｃプレートになっていることを確認した。【００７６】
（コレステリック液晶層（円偏光分離層）Ｂ３およびＢ６の作製）
コレステリック液晶層の膜厚を、それぞれ、１．２μｍ（Ｂ３）、および、２．４μｍ（Ｂ６）にした以外は、コレステリック液晶層Ｂ２と同様に、仮支持体のＰＥＴフィルム上にコレステリック液晶層を形成し、形成したコレステリック液晶層をガラス基板の粘着剤側に転写して、コレステリック液晶層Ｂ３、および、コレステリック液晶層Ｂ６を作製した。
コレステリック液晶層Ｂ２と同様に、コレステリック液晶層Ｂ３、および、コレステリック液晶層Ｂ６の螺旋の巻き数を確認したところ、それぞれ、４ピッチ（Ｂ３）、および、８ピッチ（Ｂ６）であった。
また、コレステリック液晶層Ｂ２と同様に、コレステリック液晶層Ｂ３、および、コレステリック液晶層Ｂ６のＲｅ（５５０）／Ｒｔｈ（５５０）を測定したところ、それぞれ、１ｎｍ／１１０ｎｍ（Ｂ３）、および、１ｎｍ／２１０ｎｍ（Ｂ６）であった。
さらに、コレステリック液晶層Ｂ２と同様に、コレステリック液晶層Ｂ３、および、コレステリック液晶層Ｂ６の選択反射中心波長（４５０ｎｍ）における透過率を測定したところは、それぞれ、６３％（Ｂ３）、および、５０％（Ｂ６）であった。【００７７】
（コレステリック液晶層（円偏光分離層）Ｂ８の作製）
窒素雰囲気下で高圧水銀灯を用いて紫外線照射（３００ｍＪ／ｃｍ2）する際に、１００℃に加熱しながら紫外線照射し、かつ、コレステリック液晶層の膜厚を１．５μｍ（Ｂ５と同じ膜厚）とした以外は、コレステリック液晶層Ｂ１と同様に、仮支持体のＰＥＴフィルム上にコレステリック液晶層を形成し、形成したコレステリック液晶層をガラス基板の粘着剤側に転写して、コレステリック液晶層Ｂ８を作製した。すなわち、このコレステリック液晶層Ｂ８は、紫外線照射時に加熱した以外は、コレステリック液晶層Ｂ５と同様に作製したコレステリック液晶層である。
コレステリック液晶層Ｂ１と同様に、コレステリック液晶層Ｂ８の螺旋の巻き数を確認したところ、５ピッチであった。
また、コレステリック液晶層Ｂ１と同様に、コレステリック液晶層Ｂ８のＲｅ（５５０）／Ｒｔｈ（５５０）を測定したところ、１ｎｍ／−１００ｎｍであった。
さらに、コレステリック液晶層Ｂ１と同様に、コレステリック液晶層Ｂ８の選択反射中心波長（４５０ｎｍ）における透過率を測定したところ、４２％であった。また、コレステリック液晶層Ｂ５と同様に選択反射の半値幅を測定したところ、コレステリック液晶層Ｂ８の選択反射の半値幅は４５ｎｍであった。【００７８】
（青光反射コレスレリック液晶層用塗布液の調製３）
青色反射コレステリック液晶層塗布液Ｂ２において、棒状液晶化合物の混合物（［化５］）を、下記構造の棒状液晶化合物に変更して、コレステリック液晶層用塗布液Ｂ３を調製した。【００７９】
【化８】
2018147184.tif 000010
【００８０】
（コレステリック液晶層（円偏光分離層）Ｂ９の作製）
コレステリック液晶層の膜厚を３．０μｍとし、さらに、コレステリック液晶層用塗布液Ｂ１を、コレステリック液晶層用塗布液Ｂ３に変更した以外は、コレステリック液晶層Ｂ１と同様に、仮支持体のＰＥＴフィルム上にコレステリック液晶層を形成し、形成したコレステリック液晶層をガラス基板の粘着剤側に転写して、青色の右円偏光を反射するコレステリック液晶層Ｂ９を作製した。
コレステリック液晶層Ｂ１と同様に、コレステリック液晶層Ｂ９の螺旋の巻き数を確認したところ、５ピッチであった。
また、コレステリック液晶層Ｂ１と同様に、コレステリック液晶層Ｂ９のＲｅ（５５０）／Ｒｔｈ（５５０）を測定したところ、１ｎｍ／１１０ｎｍであった。
さらに、コレステリック液晶層Ｂ１と同様に、コレステリック液晶層Ｂ９の選択反射中心波長（４５０ｎｍ）における透過率を測定したところ、４２％であった。また、コレステリック液晶層Ｂ５と同様に選択反射の半値幅を測定したところ、コレステリック液晶層Ｂ９の選択反射の半値幅は３０ｎｍであった。【００８１】
（位相差層の作製１）
下記組成の光学異方性層用塗布液０１を調製した。【００８２】
――――――――――――――――――――――――――――――――――
光学異方性層用塗布液０１
――――――――――――――――――――――――――――――――――
・下記液晶化合物Ｌ−３                              ４３．７５質量部
・下記液晶化合物Ｌ−４                              ４３．７５質量部
・下記重合性化合物Ａ−１                            １２．５０質量部
・下記重合開始剤Ｓ−１（オキシム型）                  ３．００質量部
・レベリング剤Ｇ−１                                  ０．２０質量部
・ハイソルブＭＴＥＭ（東邦化学工業社製）              ２．００質量部
・ＮＫエステルＡ−２００（新中村化学工業社製）        １．００質量部
・メチルエチルケトン                                ４２４．８質量部
――――――――――――――――――――――――――――――――――
なお、下記液晶化合物Ｌ−３およびＬ−４のアクリロイルオキシ基に隣接する基は、プロピレン基（メチル基がエチレン基に置換した基）を表し、下記液晶化合物Ｌ−３およびＬ−４は、メチル基の位置が異なる位置異性体の混合物を表す。【００８３】
【化９】
2018147184.tif 000011
【化１０】
2018147184.tif 000012
【化１１】
2018147184.tif 000013
【化１２】
2018147184.tif 000014
【００８４】
仮支持体のＰＥＴフィルムのラビング処理面に、光学異方性層用塗布液０１を塗布した。続いて、塗布膜を９０℃、２分間乾燥し、溶媒を気化させた後に６０℃で３分間加熱熟成を行って、均一な配向状態を得た。その後、この塗布膜を６０℃に保持し、これに窒素雰囲気下で高圧水銀灯を用いて紫外線照射（５００ｍＪ／ｃｍ2）して、膜厚２．０μｍの光学異方性層０１（位相差層）を作製した。【００８５】
次に、ガラス基板の粘着剤側に、作製した光学異方性層０１を貼合して、仮支持体のＰＥＴフィルムを剥離した。光学異方性層０１の位相差を、ＡｘｏＳｃａｎで測定した結果、下記の値であった。測定波長は４５０ｎｍ、５５０ｎｍおよび６５０ｎｍを用いた。
４５０ｎｍ        ５５０ｎｍ    ６５０ｎｍ
Ｒｅ／Ｒｔｈ（ｎｍ）    １１９／６０    １４０／７０    １４７／７４
上記は、波長４５０ｎｍにおけるＲｅおよびＲｔｈが、それぞれ、１１９ｎｍおよび６０ｎｍであり、波長５５０ｎｍにおけるＲｅおよびＲｔｈが、それぞれ、１４０ｎｍおよび７０ｎｍであり、波長６５０ｎｍにおけるＲｅおよびＲｔｈが、それぞれ、１４７ｎｍおよび７４ｎｍであることを示す。
これより、光学異方性層０１は、逆波長分散性を有する＋Ａプレートのλ／４フィルムであることを確認した。以下、光学異方性層０１をλ／４フィルム０１とする。【００８６】
（位相差層の作製２）
下記組成の光学異方性層用塗布液０２を調製した。【００８７】
――――――――――――――――――――――――――――――――――
光学異方性層用塗布液０２
――――――――――――――――――――――――――――――――――
・円盤状液晶化合物（上記化合物１０１）                    ８０質量部
・円盤状液晶化合物（上記化合物１０２）                    ２０質量部
・配向助剤１                                            ０．９質量部
・配向助剤２                                            ０．１質量部
・上記界面活性剤１                                      ０．３質量部
・上記重合開始剤１                                          ３質量部
・メチルエチルケトン                                    ３０１質量部
──────────────────────────────────【００８８】
【化１３】
2018147184.tif 000015
【化１４】
2018147184.tif 000016
【００８９】
仮支持体のＰＥＴフィルムのラビング処理面に、光学異方性層用塗布液０２を塗布した。続いて、塗布膜を１３０℃、９０秒間乾燥し、溶媒を気化させた後、８０℃に保持し、高圧水銀灯を用いて紫外線照射（３００ｍＪ／ｃｍ2）して、膜厚１．０μｍの光学異方性層０２（位相差層）を作製した。【００９０】
次に、ガラス基板の粘着剤側に、作製した光学異方性層０２を貼合して、仮支持体のＰＥＴフィルムを剥離した。光学異方性層０２の位相差を、ＡｘｏＳｃａｎで測定した結果、下記の値であった。測定波長は４５０ｎｍ、５５０ｎｍおよび６５０ｎｍを用いた。
４５０ｎｍ      ５５０ｎｍ        ６５０ｎｍ
Ｒｅ／Ｒｔｈ（ｎｍ）  １５４／−７８    １４０／−７０    １３４／−６７
上記は、波長４５０ｎｍにおけるＲｅおよびＲｔｈが、それぞれ、１５４ｎｍおよび−７８ｎｍであり、波長５５０ｎｍにおけるＲｅおよびＲｔｈが、それぞれ、１４０ｎｍおよび−７０ｎｍであり、波長６５０ｎｍにおけるＲｅおよびＲｔｈが、それぞれ、１３４ｎｍおよび−６７ｎｍであることを示す。
これより、光学異方性層０２は、順分散性を有する−Ａプレートのλ／４フィルムであることを確認した。以下、光学異方性層０２をλ／４フィルム０２とする。【００９１】
（位相差層の作製３）
＜セルロースアシレート溶液の調製＞
下記の原料をミキシングタンクに投入し、加熱しながら攪拌して、溶解し、セルロースアシレート溶液を調製した。
セルロースアシレート(アシル基の全置換度：２．１)    １００質量部
メチレンクロライド（第１溶媒）                      ４０２質量部
メタノール（第２溶媒）                                ６０質量部
下記に示すポリエステル添加剤Ａ                          ５質量部
下記に示す糖エステル添加剤Ｂ                            ３質量部【００９２】
ポリエステル添加剤Ａ：
【表１】
2018147184.tif 000017
【化１５】
2018147184.tif 000018
【００９３】
＜セルロースアシレートフィルムの作製＞
作製したセルロースアシレート溶液を、絶対濾過精度０．０１ｍｍの濾紙で濾過した。濾過する際の温度は４０℃であった。次いで、ろ過により得られたドープを、バンド流延機を用いて流延した。バンド流延機上で乾燥したフィルムを剥離して、温度１９０℃、延伸倍率８０％の条件で固定端一軸延伸して、膜厚４５μｍのセルロースアシレートフィルム０１を作製した。【００９４】
作製したセルロースアシレートフィルム０１の位相差を、ＡｘｏＳｃａｎで測定した結果、下記の値であった。測定波長は４５０ｎｍ、５５０ｎｍおよび６５０ｎｍを用いた。
４５０ｎｍ      ５５０ｎｍ        ６５０ｎｍ
Ｒｅ／Ｒｔｈ（ｎｍ）  １２４／１２８    １４０／１４０    １４６／１４５
上記は、波長４５０ｎｍにおけるＲｅおよびＲｔｈが、それぞれ、１２４ｎｍおよび１２８ｎｍであり、波長５５０ｎｍにおけるＲｅおよびＲｔｈが、それぞれ、１４０ｎｍおよび１４０ｎｍであり、波長６５０ｎｍにおけるＲｅおよびＲｔｈが、それぞれ、１４６ｎｍおよび１４５ｎｍであることを示す。
これより、セルロースアシレートフィルム０１は、正のＲｔｈを有し、かつ、逆波長分散性を有するＢプレートの二軸性のλ／４フィルムであることを確認した。以下、セルロースアシレートフィルム０１をλ／４フィルム０３とする。【００９５】
（位相差層の作製４）
＜ポリスチレン溶液の調製＞
下記の原料をミキシングタンクに投入し、加熱しながら攪拌して、溶解し、ポリスチレン溶液を調製した。
ポリスチレンＰＳＪ-Ｇ９５０４(ＰＳジャパン社製）    １００質量部
メチレンクロライド                                  ２３３質量部【００９６】
＜ポリスチレンフィルム試料の作製＞
作製した溶液を絶対濾過精度１０μｍの濾紙（東洋濾紙社製、＃６３）で濾過し、さらに、絶対濾過精度２．５μｍの金属焼結フィルター（ポール社製、ＦＨ０２５）で濾過した。その後、特開２００６−１２２８８９号公報の実施例１に記載されるスロットダイを用いたダイコート法で、ガラス基板上にポリスチレン溶液を塗布し、１１０℃で３０分乾燥させた。
その後、ガラス基板上から形成されたフィルムを剥離して、温度１０５℃、延伸倍率１２０％、延伸速度６０％／ｍｉｎの条件で固定端一軸延伸し、膜厚２７μｍのポリスチレンフィルム０１を作製した。【００９７】
作製したポリスチレンフィルム０１の位相差を、ＡｘｏＳｃａｎで測定した結果、下記の値であった。測定波長は４５０ｎｍ、５５０ｎｍおよび６５０ｎｍを用いた。
４５０ｎｍ      ５５０ｎｍ        ６５０ｎｍ
Ｒｅ／Ｒｔｈ（ｎｍ）  １４７／−１２２  １４０／−１１６  １３６／−１１３
上記は、波長４５０ｎｍにおけるＲｅおよびＲｔｈが、それぞれ、１４７ｎｍおよび−１２２ｎｍであり、波長５５０ｎｍにおけるＲｅおよびＲｔｈが、それぞれ、１４０ｎｍおよび−１１６ｎｍであり、波長６５０ｎｍにおけるＲｅおよびＲｔｈが、それぞれ、１３６ｎｍおよび−１１３ｎｍであることを示す。
これより、ポリスチレンフィルム０１は、負のＲｔｈを有し、かつ、順分散性を有するＢプレートの二軸性のλ／４フィルムであることを確認した。以下、ポリスチレンフィルム０１をλ／４フィルム０４とする。【００９８】
（位相差層の作製５）
国際公開第２０１３／１３７４６４号の実施例１４に記載される、セルロースアシレートフィルム、円盤状液晶化合物を用いるλ／２位相差層、および、円盤状液晶化合物を用いるλ／４位相差層が、この順番で積層された積層フィルム０１（光学積層体）を作製した。
積層フィルム０１の位相差を、ＫＯＢＲＡで測定した結果、下記の値であった。
４５０ｎｍ      ５５０ｎｍ        ６５０ｎｍ
Ｒｅ／Ｒｔｈ（ｎｍ）  １０９／−１２０  １３５／−１４８  １４７／−１６１
上記は、波長４５０ｎｍにおけるＲｅおよびＲｔｈが、それぞれ、１０９ｎｍおよび−１２０ｎｍであり、波長５５０ｎｍにおけるＲｅおよびＲｔｈが、それぞれ、１３５ｎｍおよび−１４８ｎｍであり、波長６５０ｎｍにおけるＲｅおよびＲｔｈが、それぞれ、１４７ｎｍおよび−１６１ｎｍであることを示す。
これより、積層フィルム０１は、一枚のフィルムと見なした際に、負のＲｔｈを有し、かつ、逆波長分散性を有するλ／４フィルムであることを確認した。以下、積層フィルム０１をλ／４フィルム０５とする。【００９９】
（−Ｃプレート０１）
ＴＡＣフィルム（トリアセチルセルロースフィルム、富士フイルム社製、フジタックＴＤ８０ＵＬ）を用意した。
このＴＡＣフィルムの位相差を、ＡｘｏＳｃａｎで測定した結果、下記の値であった。測定波長は４５０ｎｍ、５５０ｎｍおよび６５０ｎｍを用いた。
４５０ｎｍ      ５５０ｎｍ        ６５０ｎｍ
Ｒｅ／Ｒｔｈ（ｎｍ）    ０／３７        ０／４０          １／４２
上記は、波長４５０ｎｍにおけるＲｅおよびＲｔｈが、それぞれ、０ｎｍおよび３７ｎｍであり、波長５５０ｎｍにおけるＲｅおよびＲｔｈが、それぞれ、０ｎｍおよび４０ｎｍであり、波長６５０ｎｍにおけるＲｅおよびＲｔｈが、それぞれ、１ｎｍおよび４２ｎｍであることを示す。
これより、このＴＡＣフィルムは、正のＲｔｈを有し、かつ、逆波長分散性を有する−Ｃプレートであることを確認した。以下、このＴＡＣフィルムを−Ｃプレート０１とする。【０１００】
（＋Ｃプレート０２の作製）
特開２０１３−２２２００６号公報の実施例の記載を参考に、セルローストリアセテートフィルム（富士フイルム社製、Ｚ−ＴＡＣ）上に配向膜を形成し、さらに、配向膜上に位相差層用組成物を塗布し、光学異方性層０３を形成した。これを光学異方性フィルム０３とした。【０１０１】
光学異方性フィルム０３の位相差を、ＡｘｏＳｃａｎで測定した結果、下記の値であった。測定波長は４５０ｎｍ、５５０ｎｍおよび６５０ｎｍを用いた。
４５０ｎｍ      ５５０ｎｍ        ６５０ｎｍ
Ｒｅ／Ｒｔｈ（ｎｍ）    ５／−８１      ３／−７０        ２／−６７
上記は、波長４５０ｎｍにおけるＲｅおよびＲｔｈが、それぞれ、５ｎｍおよび−８１ｎｍであり、波長５５０ｎｍにおけるＲｅおよびＲｔｈが、それぞれ、３ｎｍおよび−７０ｎｍであり、波長６５０ｎｍにおけるＲｅおよびＲｔｈが、それぞれ、２ｎｍおよび−６７ｎｍであることを示す。
これより、光学異方性フィルム０３は、順分散性を有する＋Ｃプレートであることを確認した。以下、この光学異方性フィルム０３を、＋Ｃプレート０２とする。【０１０２】
（＋Ｃプレート０３の作製）
光学異方性層の膜厚を変更した以外は、光学異方性層０３と同様に光学異方性層０４を形成した。これを光学異方性フィルム０４とした。【０１０３】
光学異方性フィルム０４の位相差を、ＡｘｏＳｃａｎで測定した結果、下記の値であった。測定波長は４５０ｎｍ、５５０ｎｍおよび６５０ｎｍを用いた。
４５０ｎｍ      ５５０ｎｍ        ６５０ｎｍ
Ｒｅ／Ｒｔｈ（ｎｍ）  ５／−１６２    ３／−１４０      ２／−１３４
上記は、波長４５０ｎｍにおけるＲｅおよびＲｔｈが、それぞれ、５ｎｍおよび−１６２０ｎｍであり、波長５５０ｎｍにおけるＲｅおよびＲｔｈが、それぞれ、３ｎｍおよび−１４０ｎｍであり、波長６５０ｎｍにおけるＲｅおよびＲｔｈが、それぞれ、２ｎｍおよび−１３４ｎｍであることを示す。
これより、光学異方性フィルム０４は、順分散性を有する＋Ｃプレートであることを確認した。以下、この光学異方性フィルム０４を、＋Ｃプレート０３とする。【０１０４】
（偏光子０１の作製）
ＴＡＣフィルム（トリアセチルセルロースフィルム、富士フイルム社製、フジタックＴＤ８０ＵＬ）を、１．５規定の水酸化ナトリウム水溶液に５５℃で２分間浸漬し、室温の水洗浴槽中で洗浄し、３０℃で０．１規定の硫酸を用いて中和した。再度、得られたフィルムを室温の水洗浴槽中で洗浄し、更に１００℃の温風で乾燥した。【０１０５】
また、厚さ８０μｍのロール状ポリビニルアルコールフィルムをヨウ素水溶液中で連続して５倍に延伸し、乾燥して厚さ２０μｍの偏光子０１を得た。【０１０６】
ポリビニルアルコール（クラレ社製、ＰＶＡ−１１７Ｈ）３％水溶液を接着剤として、上記フジタックＴＤ８０ＵＬを偏光子０１の片側のみに貼合し、片側偏光子０１を作製した。偏光度は９９．９７％、単板透過率は４３％であった。
ここで、偏光度と単板透過率は、分光光度計（日本分光社製、ＶＡＰ−７０７０）を用いて測定した。【０１０７】
（積層体の作製）
＜積層体Ｊ１＞
片側偏光子０１の偏光子側に、λ／４フィルム０１と、−Ｃプレート０１と、コレステリック液晶層Ｂ１とを、この順番で貼合して、積層体Ｊ１を作製した。
なお、各層（フィルム、Ｃプレート）の貼合は、粘着剤（総研化学社製、ＳＫ粘着剤）を用いて行った。この点に関しては、以下の積層体も同様である。この粘着剤は、屈折率異方性が無い物質であり、従って、Ｒｔｈは０ｎｍである。【０１０８】
＜積層体Ｊ２＞
片側偏光子０１の偏光子側に、λ／４フィルム０２と、＋Ｃプレート０２と、コレステリック液晶層Ｂ２とを、この順番で貼合して、積層体Ｊ２を作製した。【０１０９】
＜積層体Ｈ１＞
片側偏光子０１の偏光子側に、λ／４フィルム０１のみを貼合して、積層体Ｈ１を作製した。【０１１０】
＜積層体Ｈ２＞
片側偏光子０１の偏光子側に、λ／４フィルム０１と、コレステリック液晶層Ｂ３とを、この順番で貼合して、積層体Ｈ２を作製した。【０１１１】
＜積層体Ｈ３＞
片側偏光子０１の偏光子側に、λ／４フィルム０２と、コレステリック液晶層Ｂ４とを、この順番で貼合して、積層体Ｈ３を作製した。【０１１２】
＜積層体Ｊ３＞
片側偏光子０１の偏光子側に、λ／４フィルム０１と、コレステリック液晶層Ｂ５とを、この順番で貼合して、積層体Ｊ３を作製した。
＜積層体Ｊ４＞
片側偏光子０１の偏光子側に、λ／４フィルム０２と、コレステリック液晶層Ｂ３とを、この順番で貼合して、積層体Ｊ４を作製した。【０１１３】
＜積層体Ｊ５＞
片側偏光子０１の偏光子側に、λ／４フィルム０３と、コレステリック液晶層Ｂ１とを、この順番で貼合して、積層体Ｊ５を作製した。
＜積層体Ｊ６＞
片側偏光子０１の偏光子側に、λ／４フィルム０４と、コレステリック液晶層Ｂ２とを、この順番で貼合して、積層体Ｊ６を作製した。【０１１４】
＜積層体Ｊ７＞
片側偏光子０１の偏光子側に、λ／４フィルム０１と、−Ｃプレート０１と、−Ｃプレート０１と、コレステリック液晶層Ｂ７とを、この順番で貼合して、積層体Ｊ７を作製した。
＜積層体Ｊ８＞
片側偏光子０１の偏光子側に、λ／４フィルム０２と、＋Ｃプレート０３と、コレステリック液晶層Ｂ６とを、この順番で貼合して、積層体Ｊ８を作製した。【０１１５】
＜積層体Ｊ９＞
片側偏光子０１の偏光子側に、λ／４フィルム０１と、コレステリック液晶層Ｂ５とを、この順番で貼合して、積層体Ｊ９を作製した。ただし、この積層体は、偏光子の透過軸とλ／４フィルム０１の透過軸とが成す交差角度を、４５°ではなく３８°とした。
＜積層体Ｊ１０＞
片側偏光子０１の偏光子側に、λ／４フィルム０１と、コレステリック液晶層Ｂ５とを、この順番で貼合して、積層体Ｊ１０を作製した。ただし、この積層体は、偏光子の透過軸とλ／４フィルム０１の透過軸とが成す交差角度を、４５°ではなく５２°とした。
なお、積層体Ｊ９および積層体Ｊ１０以外の積層体は、いずれも、偏光子の透過軸とλ／４フィルムの透過軸とが成す交差角度は４５°である。【０１１６】
＜積層体Ｊ１１＞
片側偏光子０１の偏光子側に、λ／４フィルム０５と、コレステリック液晶層Ｂ２とを、この順番で貼合して、積層体Ｊ１１を作製した。なお、λ／４フィルム０５は、λ／４位相差層とλ／２位相差層とを積層した積層体のλ／４フィルムである。
＜積層体Ｊ１２＞
片側偏光子０１の偏光子側に、λ／４フィルム０１と、コレステリック液晶層Ｂ８とを、この順番で貼合して、積層体Ｊ１２を作製した。
＜積層体Ｊ１３＞
片側偏光子０１の偏光子側に、λ／４フィルム０５と、コレステリック液晶層Ｂ３とを、この順番で貼合して、積層体Ｊ１１を作製した。なお、λ／４フィルム０５は、λ／４位相差層とλ／２位相差層とを積層した積層体のλ／４フィルムである。【０１１７】
（有機ＥＬ表示装置の作製）
ＧａｌａｘｙＳ４（Ｓａｍｓｕｎｇ社製）を分解し、製品に貼合されている反射防止フィルムの一部をはがして、発光素子とした。この発光素子に、粘着剤を介して、上記作製した積層体をそれぞれ貼合した。このとき、各偏光子のコレステリック液晶層側、もしくは、λ／４フィルム側をＧａｌａｘｙＳ４側となるように貼合した。【０１１８】
（評価）
評価としては、有機ＥＬ表示装置を青表示にした時の４３０〜４７０ｎｍ波長領域の最大光量を、有機ＥＬ表示装置の法線方向から測定した（青光量）。なお、評価は、製品の最大光量を１００とした相対値で行った。【０１１９】
また、斜め方向の反射率は、電源ｏｆｆの状態で、有機ＥＬ表示装置の法線方向に対して６０度の方向からＬＥＤ光源を入射し、−５８度方向に反射する光の輝度値より、反射率［％］を求めた。
反射率の測定にはＳＲ−３ＵＬ１（トプコン社製）を用いた。【０１２０】
円偏光分離層（コレステリック液晶層）の選択反射の半値幅を測定した実施例３（半値幅６０ｎｍ）、実施例１２（半値幅４５ｎｍ）、および、実施例１３（半幅３０ｎｍ）に関しては、映り込み（ハロー現象）の評価も行った。
映り込みの評価は、以下のように行った。【０１２１】
（映り込みの評価）
電源ｏｆｆの状態で、有機ＥＬ表示装置の法線方向に対して上方４５°の方向から白色ＬＥＤ光源を入射し、正反射方向より、有機ＥＬ表示装置の表面に映る白色ＬＥＤ光源の反射像のにじみ(多重像)を目視にて評価した。
評価基準は以下のとおりであり、ＡおよびＢが実用上問題の無いレベルである。
Ａ・・・ＬＥＤ光源の反射像の多重像が全くない
Ｂ・・・ＬＥＤ光源の反射像の多重像が正反射像から０ｍｍ以上１ｍｍ未満の幅の中に複数観察される
Ｃ・・・ＬＥＤ光源の反射像の多重像が正反射像から１ｍｍ以上５ｍｍ未満の幅の中に複数観察される
Ｄ・・・ＬＥＤ光源の反射像の多重像が正反射像から５ｍｍ以上１０ｍｍ未満の幅の中に複数観察される
Ｅ・・・ＬＥＤ光源の反射像の多重像が正反射像から１０ｍｍ以上離れた場所まで複数観察される
以上の評価の結果、実施例３の映り込みの評価はＢ、実施例１２の映り込みの評価はＡ、であった。【０１２２】
層構成と評価結果の詳細を下記の表に示した。【０１２３】
【表２】
2018147184.tif 000019
【０１２４】
【表３】
2018147184.tif 000020
【０１２５】
これらより、本発明の有機ＥＬ表示装置によれば、青光の輝度も向上し、かつ、斜め反射率も抑制できることが確認できた。
特に、実施例１および実施例２ならびに実施例７および実施例８に示されるように、Ｃプレートを併用することにより、コレステリック液晶層である円偏光分離層におけるコレステリック液晶の螺旋の巻き数を増加し、かつ、偏光板と発光素子との間の部材のＲｔｈ（５５０）を好適に調節して、より青光の輝度が高く、かつ、より斜め反射も防止した有機ＥＬ表示装置が得られる。また、実施例５および実施例６に示されるように、λ／４フィルム（位相差層）としてＢプレートを用いることでも、より青光の輝度が高い有機ＥＬ表示装置が得られる。
また、実施例１１に示されるように、λ／４フィルム（位相差層）は積層型でも、良好な青光の輝度向上効果および斜め反射の抑制を得られる。さらに、実施例１２および実施例１３に示されるように、円偏光分離層（コレステリック液晶層）の選択反射の半値幅を狭くすることで、映り込みを抑制できる。
なお、実施例９および実施例１０に示されるように、本発明においては、偏光板の透過軸とλ／４フィルムの遅相軸との交差角度を４５°±１°から外しても、良好な青光の輝度向上効果および斜め反射の抑制を得られる。
【産業上の利用可能性】
【０１２６】
表示装置としての各種の用途に利用可能である。
【符号の説明】
【０１２７】
１０，３０，１００  有機ＥＬ表示装置
１２  偏光子
１４  位相差層
１６  円偏光分離層
１８  有機ＥＬ発光素子
ｂ  青光
ｂｘ  青の直線偏光
ｂＬ  青の左円偏光
ｂＲ  青の右円偏光
【図１】
2018147184.tif 000021
【図２】
2018147184.tif 000022
【図３】
2018147184.tif 000023
【国際調査報告】
2018147184.tif 000024
2018147184.tif 000025
2018147184.tif 000026
2018147184.tif 000027